(57)【要約】【課題】植物の生長を妨げることなく、根域と非根域を完全に区別できるような防根資材であって、低コストで、かつ施工しやすい防根資材を提供する。【解決手段】基材シートの少なくとも片側表面に、クロロトリルオキシプロピオン酸ポリグリコールエステルを含有するアスファルト状物質からなる層を有している防根資材。また、基材シートが、クロロトリルオキシプロピオン酸ポリグリコールエステルを含有するアスファルト状物質を含浸している防根資材。【選択図】  なし【特許請求の範囲】
【請求項１】
基材シートの少なくとも片側表面に、クロロトリルオキシプロピオン酸ポリグリコールエステルを含有するアスファルト状物質からなる層を有していることを特徴とする防根資材。
【請求項２】
基材シートが、クロロトリルオキシプロピオン酸ポリグリコールエステルを含有するアスファルト状物質を含浸していることを特徴とするが防根資材。
【請求項３】
クロロトリルオキシプロピオン酸ポリグリコールエステルを６．２５×１０−２ｍｇ／（２．５ｃｍ）２以上有していることを特徴とする請求項１または２に記載の防根資材。
【請求項４】
請求項１から３のいずれか１項に記載の防根資材を用いてなることを特徴とする防根容器。
【発明の詳細な説明】
【０００１】
【発明の属する技術分野】
本発明は、道路や法面などの植生やビル等の屋上の緑化に用いる防根資材に関するものである。
【０００２】
【従来の技術】
植物による緑化は、例えば川の堤防などの法面において、その景観および環境上好ましいという観点から好んで進められているものである。そして、より重要な働きとしては、その堤防の地盤に植物の根を蔓延させることによって、堤防の地盤そのものを強化し、局所的な大雨や地震などの災害に対して容易に崩壊しない堤防を築くことに利用されている。
【０００３】
また、都市での植物による緑化においては、街路樹として知られている道路脇に植生される木々は、前記同様、景観および環境上好ましいという観点のほか、自動車や人間から発生する炭酸ガスを吸収するなどといった重要な役割を担っている。
【０００４】
しかしながら、植物の生長に伴う根の成長力が強いために、例えば、前述の堤防においては、防水や川の形状安定のために施工されているコンクリート防水層を破壊し、漏水や堤防の決壊等の悪影響を及ぼすという問題がある。また、路肩の街路樹においても、アスファルト構造を破壊し、路面の平坦性を失わせるといった問題がある。
【０００５】
このような状況下において、植物の生長を妨げることなく、根域と非根域を完全に区別できるような防根資材が求められている。
【０００６】
近年、建造物の屋上における緑化が盛んに行われ、それに伴い、防根と透水を目的とした防根透水構造が多数開発されている。
【０００７】
例えば、特許文献１には、土の濾過層（フィルター層）と通水層と防根層とからなる屋上緑化用の防根透水構造が、また、特許文献２には、仮植用の植生マットを作成するためのフラッシュ紡糸不織布からなる防根用シートが提案されている。
【０００８】
しかし、前者の技術においては、完全な防根を得るために、防根部に透水性や透湿性のない樹脂シートを使用し、別途濾過層と通水層を必要とするという大がかりなものであり、容易に土中に埋設したり出来るような物ではなく、高コストのものであった。
【０００９】
一方、後者の技術においては、防根用シートであるフラッシュ紡糸不織布に、根の成長力に打ち勝てるシート強力が必要とされる。フラッシュ紡糸不織布では、幼木の段階では使用できるが、木が大きく成長した場合や木の種類によっては、根の成長を十分に抑制することができず、あらゆる木に対応できるものではない。
【００１０】
【特許文献１】
特開平０６−２２５６３５号公報
【００１１】
【特許文献２】
特開平０８−３０８３９０号公報
【００１２】
【発明が解決しようとする課題】
本発明は、上記の問題を解決し、すなわち、植物の生長を妨げることなく、根域と非根域を完全に区別できるような防根資材であって、低コストで、かつ施工しやすい防根資材を提供することを目的とするものである。
【００１３】
【課題を解決するための手段】
本発明者らは、上記課題を達成するために鋭意検討の結果、出願人が既に提案している特願２００１−１５４０１６号を利用することにより、上記課題を達成するとともに、耐久性にも優れる本発明に到達した。
【００１４】
すなわち、本発明は、基材シートの少なくとも片側表面に、クロロトリルオキシプロピオン酸ポリグリコールエステルを含有するアスファルト状物質からなる層を有していることを特徴とする防根資材を要旨とするものである。
【００１５】
また、本発明は、基材シートが、クロロトリルオキシプロピオン酸ポリグリコールエステルを含有するアスファルト状物質を含浸していることを特徴とするが防根資材を要旨とするものである。
【００１６】
さらに、本発明は、前記防根資材を用いてなる防根容器を要旨とするものである。
【００１７】
【発明の実施の形態】
本発明の防根資材において用いるクロロトリルオキシプロピオン酸ポリグリコールエステルは、水に不溶性で、蒸発することもないため、土中に埋設しても雨水等により漏出することがなく、効力を長く維持することができる防根剤である。
【００１８】
本発明において用いる前記防根剤は、前述した通り、拡散性がないため、植物の根が、防根資材が有する防根剤に接触したときに、初めて防根特性を発揮する、すなわち、根の伸びる方向を転換する、あるいは根の成長を抑制することができる。よって、本発明の防根資材においては、前記防根剤を、基材シートの少なくとも片側表面に保持させる。
【００１９】
また、本発明の目的を達成するためには、防根剤は、防根資材の全面に均一に有していることが好ましい。ここで、「均一に有している」とは、資材全面すべてにおいて防根剤が付着しているということではなく、本発明の目的を達成する程度に、すなわち、根が、防根剤に触れることなく防根資材を貫通することを防止できればよく、例えば、防根資材全面に繰り返しのドット状、ストライプ状、格子状あるいはランダムな網の目状等の形態で分散していてもよい。このような分散形態により、防根剤を付着させる場合は、その間隔は、１０ｍｍ以下程度であることが望ましい。
【００２０】
防根資材が有する前記防根剤の量は、防根資材に対して６．２５×１０−２ｍｇ／（２．５ｃｍ）２以上とするとよい。防根剤の保持量が、６．２５×１０−２ｍｇ／（２．５ｃｍ）２未満の場合には、目的とする防根効果を奏することができない。また、前記防根剤の固着形態が分散形態であって、かつ防根剤の保持量が均一でない場合には、防根剤の保持量が少ない個所より根が貫通しやすくなる。一方、防根剤の保持量の上限は、特に限定されずコスト等に応じて適宜設定すればよい。
【００２１】
防根資材に前記防根剤を保持させるには、基材シートに防根剤を含有するアスファルト状物質を付与することにより行う。すなわち、本発明の防根資材は、基材シートの少なくとも片側表面に、クロロトリルオキシプロピオン酸ポリグリコールエステルを含有するアスファルト状物質からなる層を有している。また、本発明の防根資材は、基材シートが、クロロトリルオキシプロピオン酸ポリグリコールエステルを含有するアスファルト状物質を含浸している。
【００２２】
いわゆるアスファルトは、雨水や散水等の水によって溶出するものではなく、耐久性に優れるため、アスファルト状物質に保持された防根剤は、水によって移動したり溶出する恐れがなく、アスファルト状物質が防根剤を効果的に保持することができる。したがって、長期に亘って、防根効果を奏することができる。
【００２３】
アスファルト状物質としては、ストレートアスファルト、ブローンアスファルトやカットバックアスファルト等の石油アスファルト、天然アスファルト、ビチューメン、ビチューメン塗料、アスファルト塗料、また、石油タート、ピッチあるいは溶剤脱瀝から生成した瀝青質等も利用できる。また、アスファルトに、天然ゴム、合成ゴム、ポリエチレン、エチレン酢酸ビニル共重合体、エチレンとアクリル酸誘導体との共重合体、ポリプロピレン、ポリブテン−１、ポリ４−メチルペンテン−１、ポリスチレン、アクリロニトリル・スチレン共重合体、ＡＢＳ樹脂、ポリ塩化ビニル、ポリアクリロニトリル、スチレンとブタジエンとの重合体（例えば、ＳＢＳなど、ＳＢＲなど）等のゴムやゴム系のポリマー、樹脂等を含有させた改質アスファルトも好ましく用いることができる。
【００２４】
基材シートに防根剤を含有するアスファルト状物質を付与する方法としては、加熱溶融したアスファルト状物質に防根剤を混合し、これを基材シートの片面または両面に塗工する。片面または両面に塗工する際に、基材シートの表面全体に塗工してもよく、また、前述したようにドット状やストライプ状等の部分的に塗工してもよい。
【００２５】
また、加熱溶融したアスファルト状物質に防根剤を混合し、これに基材シートを浸して含浸させる。あるいは、基材シートに、アスファルト状物質を塗工あるいは含浸させた後、溶融したアスファルト状物質が乾燥する前に、アスファルト層の表面に防根剤を付着させてもよい。また、防根資材に透水性を要する場合には、これを考慮して、防根資材の透水係数が小さくなりすぎないように、アスファルト状物質を付与することが好ましい。
【００２６】
基材シートを構成する繊維としては、強力が高いことから合成繊維を用いることが好ましく、ポリエステル系重合体やポリアミド系重合体、ポリビニルアルコール等の熱可塑性合成樹脂からなる合成繊維を用いることができる。また、ガラス系繊維を用いることもできる。アルカリ性の肥料等を用いる場合等、アルカリ性のものと接触することが多い場合には、アルカリ性に対して高い耐久性を有する素材からなる繊維を用いる等、使用形態に応じて適宜選択することが好ましい。
【００２７】
繊維の形態としては、長繊維であっても短繊維であってもよい。また、モノフィラメントであっても、マルチフィラメントであってもよい。
【００２８】
防根資材に用いる基材シートとしては、織編物、立体織編物、寒冷紗、ネット、不織布等の繊維構造物を用いることができる。なかでも、構成繊維同士がニードルパンチ法等により三次元的に交絡してなる不織布を用いることが好ましい。構成繊維同士が三次元的に交絡してなる不織布は、繊維間空隙が大きく嵩高で、排水性に優れる。また、土中に埋めて使用した際に、土の流動に応じて、不織布が伸縮することができ、その変動を吸収することができる。また、目合いが１〜１０ｍｍの織物、寒冷紗、ネットを用いることが好ましい。これは、アスファルト状物質を付与した後であっても、目合い間の空隙が保持されるため、透水性に優れ、長期に亘って使用しても、土等による目詰まりが生じにくい防根資材を得ることができる。
【００２９】
本発明の防根資材は、使用形態によっては、透水性を有していることが好ましく、防根資材の面方向に対して垂直な方向における透水係数（ＪＩＳ  Ａ  １２１８  土の透水試験方法  定水位試験方法）が１×１０−２ｃｍ／ｓｅｃ以上であることが好ましい。防根資材の透水係数が１×１０−２ｃｍ／ｓｅｃ未満では、水が抜け難い状態であり、防根資材の使用法にもよるが、雨水や撒水等の水の抜けが悪くなり、植物が根腐れを起こし、良好に生育しない恐れがある。
【００３０】
本発明の防根資材は、着色しても、また、印刷等により模様や印を付与してもよい。特に、防根資材において、防根剤を片側表面のみに保持させる場合には、片側表面に印刷等による模様や印を施すことによって、防根剤を保持している面を識別させることができ、好ましい。また、防根剤を接着剤に混入させる際に、顔料等の着色剤をも同時に混入させて付与することができる。
【００３１】
本発明の防根資材は、布帛の形態のまま使用することもできる。また、防根資材を縫製加工等により袋状とし、本発明の防根容器を得、容器の形態で使用することもできる。
【００３２】
例えば、図１（ａ）（ｂ）に示すように、本発明の防根資材からなる側面部１と底部２とを縫製部３により縫製して、円柱状や角柱状の本発明の防根容器４を得ることができる。
【００３３】
また、本発明の防根容器においては、すべて防根資材からなるものであっても、その一部が防根資材からなるものであってもよい。使用する際に、根の成長を抑制したい部位にのみ、防根資材を配し、根の成長を抑制する必要がない部位には、防根剤を有していない基材シートを配して防根容器を得ることもできる。例えば、図１（ｂ）に示す四角柱状の防根容器においては、側面および／または底面の一部にのみ防根資材を用い、残りの側面および／または底面には、防根剤を有しない基材シートを用いて縫製することもできる。
【００３４】
本発明の防根容器は、容器内に植物の種子や幼木を植え込み、植栽枡等の保持枠を用いて、あるいは用いずに、道路の路肩や中央分離帯等に埋め込んで使用することができる。
【００３５】
【実施例】
以下、本発明を実施例に基づいて、詳細に説明するが、本発明はこれらに限定されるものではない。また、特性値については、下記測定法により測定した。
【００３６】
実施例１
１９０〜２００℃に加熱溶融した改質アスファルトに、クロロトリルオキシプロピオン酸ポリグリコールエステル（バイエル社製  防根忌避剤  プリベントールＢ２）を質量比で３％混合した溶液に、ポリビニルアルコールからなる寒冷紗（ユニチカ株式会社製  ビニロン寒冷紗  ♯５００  目合１．０ｍｍ）を、加工時張力１４７〜１９６Ｎ／ｍにて含浸し、次いで乾燥処理を行い、本発明の防根資材を得た。
【００３７】
得られた防根資材は、単位ｍ２当たり３００ｇの防根剤を含有した改質アスファルトが付着したメッシュ状のものであり、防根剤（クロロトリルオキシプロピオン酸ポリグリコールエステル）を５．６２５ｍｇ／（２．５ｃｍ）２有しており、また、通水性に優れるものであった。
【００３８】
次いで、直径１５ｃｍ、深さ２０ｃｍの栽培容器に、まず、培地を下から５ｃｍ入れ、その上に実施例１の防根資材を容器の大きさに応じて裁断した防根シートを設置し、次いで、その防根シートの上に培地を７ｃｍ入れた。これに、ヨモギ、オオバコ、チガヤの苗を植え、４ヶ月後、掘り起こして、植物の成長状況と防根シートへの根の貫通状況を調べた。苗は順調に生育していたものの、防根シートから貫通し外に伸びている根は認められなかった。
【００３９】
比較例１
実施例１において、防根剤をアスファルト溶液に混合しなかった以外は、実施例１と同様にして、資材を得た。
【００４０】
また、実施例１と同様、ヨモギ、オオバコ、チガヤの苗を植え、４ヶ月後に掘り起こして、植物の成長状況と容器からの根の貫通状況を調べたところ、資材を貫通して外に伸びている根が多数あった。
【００４１】
【発明の効果】
本発明の防根資材は、上述したように基材シートの少なくとも片側表面に、防根剤であるクロロトリルオキシプロピオン酸ポリグリコールエステルを含有するアスファルト状物質からなる層を有する、もしくは、基材シートが、該防根剤を含有するアスファルト状物質を含浸しているものであり、植物の根は、防根資材が保持している防根剤に接触したときに、初めて防根特性を発揮する、すなわち、根の伸びる方向を転換する、あるいは根の成長を抑制することができる。
【００４２】
そして、アスファルト状物質自身は、雨水や散水等の水によって溶出するものではなく、耐久性に優れるため、アスファルト状物質に保持された防根剤は、水によって移動したり溶出する恐れなく、アスファルト状物質が防根剤を効果的に保持することができる。したがって、長期に亘って、防根効果を奏することができる。
【００４３】
また、本発明で用いる防根剤は、公知のアスファルト状物資によって基材シートの少なくとも表面に固着させることができるため、特別な付与装置を用いずとも、低コストで取り扱いが容易で施工しやすい防根資材を得ることができる。
【００４４】
本発明の防根資材は、根の成長を抑制する用途において、様々な形態で用いることができ、例えば、緑化用地へ定植施工する前の幼木を育成する際に用いる植生マットの下に敷設する防根シートとしての使用や、道路や堤防等の法面、路肩、中央分離帯、建物周辺等の緑化用地において、そのまま敷設したり、または防根容器の形態で使用することができる。
【図面の簡単な説明】
【図１】本発明の防根資材からなる防根容器の一例を示す概略図である。
【符号の説明】
１  側面部
２  底部
３  縫製部
４  防根容器
【図１】
2004166502.tif 000002